이러 한 선행 기술 로 는 일본 공개 특허 공보 제 1999 - 269605 호 가 있 다 . 이 발명 은 알루미늄 도금 층 에 관한 것 으로 강판 자체 의 조성 으로 C : 0 . 004 wt ％ 이하 ， P : 0 . 04 ~ 0 . 08 wt ％， S : 0 . 01 wt ％ 이하 ， Ti : 0 . 02 ~ 0 . 10 wt ％， N : 0 . 003 wt ％ 이하 를 함유 한 강판 을 사용 하 였으며 , 이러 한 강판 의 편면 또는 양면 에 ， Al : 30 ~ 70 wt ％， Si : 0 . 5 ~ 2 . 5 wt ％ 를 함유 하 고 ， 잔부 가 Zn 인 Zn - Al 계 합금 을 도금 한 강판 을 개시 하 고 있 다 .